【手続補正書】
【提出日】平成26年7月14日(2014.7.14)
【手続補正１】
【補正対象書類名】明細書
【補正対象項目名】００３６
【補正方法】変更
【補正の内容】
【００３６】
実施例１
０．２０ｍｍの直径と３．８％の破断点伸びとを有するＢｅｋａｅｒｔ製の３本のＨＩ等級の鋼線でコアを作製した。８００デシテックスの線形密度、１デシテックスあたり２６．７グラムの靱性、１デシテックスあたり６９２グラムのモジュラスおよび３．３％の破断点伸びを有する７本のＫｅｖｌａｒ（登録商標）２９糸を、Ｋｅｖｌａｒ（登録商標）２９フィラメントのコア糸のまわりに１２度の螺旋角で螺旋状に巻付けて、ケーブル状ストランドを作製した。コアのＫｅｖｌａｒ（登録商標）２９糸は、１６６７デシテックスの線形密度、１デシテックスあたり２６グラムの靱性、１デシテックスあたり６４４グラムのモジュラスおよび３．５％の破断点伸びを有していた。複合コードを形成する前に、ケーブル状ストランドをレソルシノール−ホルムアルデヒド−ラテックス（ＲＦＬ）樹脂浴中に浸漬して、ケーブル状ストランド中のコーティング済み糸の総重量との関係において１０重量パーセントのＲＦＬコーティングを糸に含浸させた。４本のケーブル状ストランドを１８．７度の角度でコアのまわりに巻回して複合ハイブリッドコードを形成した。金属コアの最大横断面寸法とケーブル状ストランドのコアを形成するＫｅｖｌａｒ（登録商標）２９糸の最大横断面寸法との比は３．４４：１であった。コードを破断試験に付した場合、鋼製コアフィラメントおよびケーブル状ストランドのＫｅｖｌａｒ（登録商標）フィラメントは全て、１５５９Ｎの最大破断力に対応する３．８％という同じ伸びで破断するものと予測される。
次に、本発明の好ましい態様を示す。
１．−  金属フィラメント束を含むコアと；
−  前記コアのまわりに螺旋状に巻付けられた複数のケーブル状ストランドと、
を含む複合ハイブリッドコードであって、各ケーブル状ストランドが、１デシテックスあたり１０〜４０グラムのフィラメント靱性を有する複数の合成フィラメントで構成されている複合ハイブリッドコード。
２．ｉ）第１の金属フィラメント束を含むコアと、
ｉｉ）前記コアのまわりに螺旋状に巻付けられた複数のケーブル状ストランドと；
を含む複合ハイブリッドコードであって、各ケーブル状ストランドが、中心の第２の金属フィラメント束のまわりに螺旋状に巻付けられた１デシテックスあたり１０〜４０グラムのフィラメント靭性を有する複数の合成ストランドを含む複合ハイブリッドコードであって、
（ａ）前記第１の金属フィラメント束の最大横断面寸法と前記第２の金属フィラメント束の最大横断面寸法との比が１．５：１〜２０：１の範囲内にあり、
（ｂ）前記ケーブル状ストランドの前記合成フィラメントの破断点伸びと前記第１および第２の金属フィラメント束の破断点伸びとの間の差が２５パーセント以下である、
複合ハイブリッドコード。
３．前記ケーブル状ストランドが、前記第１の金属フィラメント束の３０〜９５パーセントを被覆している、前記２に記載のコード。
４．前記ケーブル状ストランドが、前記第１の金属フィラメント束の有効完全被覆を形成する、前記２に記載のコード。
５．前記複数の合成ストランドが、前記中心の第２の金属フィラメント束の３０〜９５パーセントを被覆する、前記２に記載のコード。
６．前記複数の合成ストランドが、前記中心の第２の金属フィラメント束の有効完全被覆を形成する、前記２に記載のコード。
７．前記第１および第２の金属フィラメント束が、０．０４ｍｍ〜５ｍｍの直径を有する鋼線を含む、前記２に記載のコード。
８．ｉ）金属フィラメント束を含むコアと、
ｉｉ）前記コアのまわりに螺旋状に巻付けられた複数のケーブル状ストランドと；
を含む複合ハイブリッドコードであって、各ケーブル状ストランドが、１デシテックスあたり１０〜４０グラムのフィラメント靭性を有する中心の第２の合成ストランド束のまわりに螺旋状に巻付けられた１デシテックスあたり１０〜４０グラムのフィラメント靭性を有する複数の第１の合成ストランドを含む複合ハイブリッドコードにおいて、
（ａ）前記コアの最大横断面寸法と前記中心の第２の合成ストランド束の最大横断面寸法との比が１．５：１〜２０：１の範囲内にあり、
（ｂ）前記第１の合成ストランドが前記第２の合成ストランドと異なるものであり；
（ｃ）前記ケーブル状ストランドの前記合成ストランドの破断点伸びと前記コアの前記金属フィラメントの破断点伸びとの間の差が２５パーセント以下である、
複合ハイブリッドコード。
９．前記合成フィラメントがポリ（パラフェニレンテレフタルアミド）フィラメントである、前記１、２または８のいずれかに記載のコード。
１０．前記第１の金属フィラメント束の最大横断面寸法と前記第２の金属フィラメント束の最大横断面寸法の比が３：１〜１０：１の範囲内にある、前記２に記載のコード。
１１．前記金属フィラメントが溝を含む、前記１、２または８のいずれかに記載のコード。
１２．前記合成および金属フィラメントが連続フィラメント、ステープルフィラメントまたは延伸破断フィラメントからなる群から選択される構造を有する、前記１、２または８のいずれかに記載のコード。
１３．ａ）第１の金属フィラメント束を形成または提供するステップと；
ｂ）第２の金属フィラメント束を形成または提供するステップであって、前記第１の金属フィラメント束の最大横断面寸法と前記第２の金属フィラメント束の最大横断面寸法との比が１．５：１〜２０：１であるステップと；
ｃ）前記第２の金属フィラメント束のまわりに１デシテックスあたり１０〜４０グラムのフィラメント靭性を有する複数の合成ストランドを螺旋状に巻付けて、金属フィラメントの中心を有するケーブル状ストランドを形成するステップであって、前記ケーブル状ストランドの前記合成フィラメントの破断点伸びと前記第１および第２の前記金属フィラメント束の前記破断点伸びとの間の差が２５パーセント以下であるステップと；
ｄ）前記第１の金属フィラメント束のまわりに複数の前記ケーブル状ストランドを螺旋状に巻付けて、金属フィラメントのコアを有する複合ハイブリッドコードを形成するステップと、
を含む、複合ハイブリッドコードの形成方法。
１４．前記合成フィラメントがアラミドフィラメントである、前記１３に記載のコード形成方法。
１５．ａ）コアの金属フィラメント束を形成または提供するステップと；
ｂ）１デシテックスあたり１０〜４０グラムのフィラメント靭性を有する複数の合成ストランドを螺旋状に巻付けてケーブル状ストランドを形成するステップであって、前記ケーブル状ストランドの前記合成フィラメントの破断点伸びと前記コア束の前記金属フィラメントの破断点伸びとの間の差が２５パーセント以下であるステップと；
ｃ）前記コアの金属フィラメント束のまわりに複数の前記ケーブル状ストランドを螺旋状に巻付けて、金属フィラメントのコアを有する複合ハイブリッドコードを形成するステップと、
を含む、複合ハイブリッドコードの形成方法。
【手続補正２】
【補正対象書類名】特許請求の範囲
【補正対象項目名】全文
【補正方法】変更
【補正の内容】
【特許請求の範囲】
【請求項１】
−  金属フィラメント束を含むコアと；
−  前記コアのまわりに螺旋状に巻付けられた複数のケーブル状ストランドと、
を含む複合ハイブリッドコードであって、各ケーブル状ストランドが、１デシテックスあたり１０〜４０グラムのフィラメント靱性を有する複数の合成フィラメントで構成されている複合ハイブリッドコード。
【請求項２】
ｉ）第１の金属フィラメント束を含むコアと、
ｉｉ）前記コアのまわりに螺旋状に巻付けられた複数のケーブル状ストランドと；
を含む複合ハイブリッドコードであって、各ケーブル状ストランドが、中心の第２の金属フィラメント束のまわりに螺旋状に巻付けられた１デシテックスあたり１０〜４０グラムのフィラメント靭性を有する複数の合成ストランドを含む複合ハイブリッドコードであって、
（ａ）前記第１の金属フィラメント束の最大横断面寸法と前記第２の金属フィラメント束の最大横断面寸法との比が１．５：１〜２０：１の範囲内にあり、
（ｂ）前記ケーブル状ストランドの前記合成フィラメントの破断点伸びと前記第１および第２の金属フィラメント束の破断点伸びとの間の差が２５パーセント以下である、
複合ハイブリッドコード。
【請求項３】
ｉ）金属フィラメント束を含むコアと、
ｉｉ）前記コアのまわりに螺旋状に巻付けられた複数のケーブル状ストランドと；
を含む複合ハイブリッドコードであって、各ケーブル状ストランドが、１デシテックスあたり１０〜４０グラムのフィラメント靭性を有する中心の第２の合成ストランド束のまわりに螺旋状に巻付けられた１デシテックスあたり１０〜４０グラムのフィラメント靭性を有する複数の第１の合成ストランドを含む複合ハイブリッドコードにおいて、
（ａ）前記コアの最大横断面寸法と前記中心の第２の合成ストランド束の最大横断面寸法との比が１．５：１〜２０：１の範囲内にあり、
（ｂ）前記第１の合成ストランドが前記第２の合成ストランドと異なるものであり；
（ｃ）前記ケーブル状ストランドの前記合成ストランドの破断点伸びと前記コアの前記金属フィラメントの破断点伸びとの間の差が２５パーセント以下である、
複合ハイブリッドコード。
【請求項４】
ａ）第１の金属フィラメント束を形成または提供するステップと；
ｂ）第２の金属フィラメント束を形成または提供するステップであって、前記第１の金属フィラメント束の最大横断面寸法と前記第２の金属フィラメント束の最大横断面寸法との比が１．５：１〜２０：１であるステップと；
ｃ）前記第２の金属フィラメント束のまわりに１デシテックスあたり１０〜４０グラムのフィラメント靭性を有する複数の合成ストランドを螺旋状に巻付けて、金属フィラメントの中心を有するケーブル状ストランドを形成するステップであって、前記ケーブル状ストランドの前記合成フィラメントの破断点伸びと前記第１および第２の前記金属フィラメント束の前記破断点伸びとの間の差が２５パーセント以下であるステップと；
ｄ）前記第１の金属フィラメント束のまわりに複数の前記ケーブル状ストランドを螺旋状に巻付けて、金属フィラメントのコアを有する複合ハイブリッドコードを形成するステップと、
を含む、複合ハイブリッドコードの形成方法。
【請求項５】
ａ）コアの金属フィラメント束を形成または提供するステップと；
ｂ）１デシテックスあたり１０〜４０グラムのフィラメント靭性を有する複数の合成ストランドを螺旋状に巻付けてケーブル状ストランドを形成するステップであって、前記ケーブル状ストランドの前記合成フィラメントの破断点伸びと前記コア束の前記金属フィラメントの破断点伸びとの間の差が２５パーセント以下であるステップと；
ｃ）前記コアの金属フィラメント束のまわりに複数の前記ケーブル状ストランドを螺旋状に巻付けて、金属フィラメントのコアを有する複合ハイブリッドコードを形成するステップと、
を含む、複合ハイブリッドコードの形成方法。